본 발명 에 있 어서 , 매우 중요 한 발명 의 구성 요건 이 다 . 템퍼링 마르텐 사이트 에 퀀칭 마르텐 사이트 를 인접 시킴 으로써 , 소망 하 는 구멍 확장 성 을 확보 하 면서 , YR 의 제어 가 가능 하 다 . 이 효과 를 얻 기 위해서 는 , 퀀칭 마르텐 사이트 의 면적 률 을 1 . 0 ％ 이상 으로 할 필요 가 있 다 . 한편 , 퀀칭 마르텐 사이트 의 면적 률 이 20 . 0 ％ 를 초과 하 면 , 잔류 오스테나이트 의 면적 률 이 감소 해 버려 , 연성 이 저하 한다 . 또한 , 신장 플랜지 성 도 저하 한다 . 따라서 , 퀀칭 마르텐 사이트 의 면적 률 은 1 . 0 ％ 이상 20 . 0 ％ 이하 로 한다 . 바람직 하 게 는 1 . 0 ％ 이상 15 . 0 ％ 이하 로 한다 . 또한 , 퀀칭 마르텐 사이트 의 면적 률 은 , 후술 하 는 실시 예 에 기재 된 방법 으로 측정 할 수 있 다 .